КОМПОЗИЦИИ СВЯЗАННЫХ БЛОК-СОПОЛИМЕРОВ С ВЫСОКОЙ МОЛЕКУЛЯРНОЙ МАССОЙ

1. Композиция связанных блок-сополимеров с высокой молекулярной массой, содержащая
(а) линейный диблок-сополимер (I) общей формулы (А-В), имеющий максимальную кажущуюся молекулярную массу от 230000 до 275000,
2
(б) линейный двухлучевой блок-сополимер (II) общей формулы (А-В)Х,
3
(в) трехлучевой блок-сополимер (III) общей формулы (А-В)Х,
n>3
(г) более чем трехлучевой блок-сополимер (IV) общей формулы (А-В)X,
(д) полимерные структуры с боковыми цепями, имеющие максимальную кажущуюся молекулярную массу меньше чем у линейного диблок-сополимера (I),
где А представляет собой блок преимущественно поли(моновинилароматического углеводорода), и где содержание поли(моновинилароматического углеводорода) находится в диапазоне от 20 до 35 мас.%; где В представляет собой блок преимущественно поли(сопряженного диена); где X представляет собой остаток трифункционального и/или тетрафункционального связующего агента; где композиция блок-сополимеров имеет средневесовую молекулярную массу Mw в диапазоне от 450000 до 800000, и где относительные количества блок-сополимеров соответствуют следующему: I составляет от 5 до 15 мас.%; II и III вместе составляют от 70 до 90 мас.%, где III более 10 мас.%; IV составляет менее 10 мас.% и полимерные структуры с боковыми цепями составляют менее 10 мас.% соответственно относительно массы всей композиции блок-сополимеров, в которой сумма компонентов составляет 100%.
2. Композиция по п.1, имеющая средневесовую молекулярную массу в диапазоне от 450000 до 600000, где содержание поли(моновинилароматического углеводорода) находится в диапазоне от 28 до 32 мас.%.
3. Композиция по п.1, которая содержит (а) линейный диблок-сополимер (I) общей формулы (А-В), имеющий максимальную кажущуюся молекулярную массу от 230000 до 275000, и где (II), (III) и (IV) имеют максимальную кажущуюся молекулярную массу в два раза, три раза, и соответственно более чем в три раза больше указанного значения максимальной кажущейся молекулярной массы (А-В).
4. Композиция по п.2, которая содержит (а) линейный диблок-сополимер (I) общей формулы (А-В), имеющий максимальную кажущуюся молекулярную массу от 230000 до 275000, и где (II), (III) и (IV) имеют максимальную кажущуюся молекулярную массу в два раза, три раза, и соответственно более чем в три раза больше указанного значения максимальной кажущейся молекулярной массы (А-В).
5. Композиция по п.1 или 2, где моновинилароматический углеводород представляет собой чистый стирол, и сопряженный диен представляет собой бутадиен, изопрен или их смеси.
6. Композиция по п.1 или 2, где поли(сопряженные диеновые) блоки гидрированы до уровня по меньшей мере в 80% и более предпочтительно до уровня по меньшей мере в 95% от начальной этиленовой ненасыщенности.
7. Композиция по п.5, где содержание этилена в гидрированных поли(сопряженных диеновых) блоках находится в диапазоне от 50 до 65% по массе от массы поли(сопряженных диеновых) блоков.
8. Композиция по п.1 или 2, где полимерные блоки А имеют истинную молекулярную массу в диапазоне от 30000 до 70000.
9. Способ получения композиции связанных блок-сополимеров с высокой молекулярной массой, охарактеризованной в любом из пп.1-8, в котором получают линейный диблок-сополимер (I), имеющий максимальную кажущуюся молекулярную массу от 230000 до 275000, и связывают живой диблок-сополимер тетрафункциональным и/или трифункциональным кремнийсодержащим связующим агентом, где указанный связующий агент применяют в эквивалентом соотношении Si:Li, который представляет собой активный конец в исходном блок-сополимере, который подлежит связыванию, в диапазоне от 2:1 до 1:1.
10. Способ по п.9, где используемый связующий агент представляет собой метилтри(метокси)силан.
11. Формованные изделия, полученные из композиций связанных блок-сополимеров с высокой молекулярной массой по любому из пп.1-8, смешанных с маслами для наполнения, поли(олефинами), поли(моновинилароматическими) смолами, углеводородными растворителями или их смесями.
12. Гели, полученные из композиций связанных блок-сополимеров с высокой молекулярной массой по любому из пп.1-8, смешанных с маслами для наполнения, поли(олефинами), поли(моновинилароматическими) смолами, углеводородными растворителями или их смесями.